Patent ES-2915548-T3 (ES)
Title: Núcleo de transformador del tipo cortado-apilado, y transformador que lo incluye
Inventor: WAECKERLE THIERRY
IPC: H01F27/26
Filed: 2016-09-30
Granted: 2022-06-23
Abstract: Núcleo de transformador eléctrico (49; 59), del tipo cortado-apilado, caracterizado porque incluye dos apilamientos (53, 57; 60, 61) o grupos de apilamientos (70, 71; 82, 84, 88, 89, 92, 93), que presentan cada uno un primer espesor (ep1), estando dichos apilamientos (53, 57; 60, 61, 70, 71; 82, 84, 88, 89, 92, 93) constituidos cada uno por una pieza plana única o varias piezas planas idénticas aisladas entre sí, cuyas direcciones principales de corte son rectilíneas y son o bien paralelas o bien perpendiculares entre sí, de manera que dichos apilamientos (53, 57; 60, 61) o grupos de apilamientos (70, 71; 82, 84, 88, 89, 92, 93) están enfrentados e incluyen al menos un entrehierro (ε) residual o calibrado de valor máximo 10 mm entre sí, estando dichas piezas planas hechas de al menos una aleación FeNi austenítica que contiene Ni = 30-80% en % en peso, preferentemente Ni = 40-60% en % en peso, y como máximo el 10% en % en peso, preferentemente como máximo el 2% en % en peso, de elementos de aleación y de impurezas resultantes de la elaboración, siendo el resto hierro, presentando dichas piezas planas cada una un plano cristalográfico (100), de manera que dicha aleación tiene una textura cúbica {100}<001> aguda, en la que al menos el 80% de los granos, preferentemente al menos 95% de los granos, están separados un ángulo (ω) igual como máximo a 20° con respecto a la orientación ideal {100}<001>, siendo las dos direcciones principales de corte de dichas piezas planas sustancialmente paralelas bien a la dirección de laminación (DL) o bien a la dirección transversal (DT) perpendicular a la dirección de laminación (DL), de manera que dicho plano cristalográfico (100) se separa como máximo 20° con respecto al plano de laminación, preferentemente como máximo 10°, mejor como máximo 5°, y los ejes [001] o [010] y respectivamente la dirección de laminación (DL) o la dirección transversal (DT) se separan un ángulo (α) como máximo igual a 20°, preferentemente como máximo igual a 10°, mejor como máximo igual a 5°, teniendo dichas piezas planas pérdidas magnéticas en ondas de inducción sinusoidales recibidas del núcleo magnético, para una inducción máxima de 1 T, inferiores a 20 W/kg a 400 Hz, preferentemente inferiores a 15 W/kg, y mejor, inferiores a 10 W/kg, siendo la magnetostricción aparente para una inducción máxima de 1,2 T (λs1,2T) inferior a 5 ppm, preferentemente inferior a 3 ppm, preferentemente a 1 ppm, cuando la medida se realiza sobre una muestra rectangular alargada, aplicándose el campo según la dirección del lado mayor de la muestra y siendo esta dirección paralela a la dirección de laminación (DL), de manera que la magnetostricción aparente para una inducción máxima de 1,2 T (λs1,2T) es inferior a 5 ppm, preferentemente inferior a 3 ppm, preferentemente a 1 ppm, cuando la medida se realiza sobre una muestra rectangular alargada, aplicándose el campo según la dirección del lado mayor de la muestra y siendo esta dirección paralela a la dirección transversal (DT) perpendicular a la dirección de laminación (DL) y estando situada en el plano de laminación, y de manera que la magnetostricción aparente para una inducción máxima de 1,2 T (λs1,2T) es inferior a 10 ppm, preferentemente inferior a 8 ppm, preferentemente a 6 ppm, cuando la medida se realiza sobre una muestra rectangular alargada, aplicándose el campo según la dirección longitudinal de la muestra y siendo esta dirección paralela a la dirección intermedia a 45° de la dirección de laminación (DL) y de la dirección transversal (DT).